ЗВУКОПОГЛОЩАЮЩЕЕ НАСТЕННОЕ ПОКРЫТИЕ

1. Многослойная структура, у которой суммарная толщина составляет от 3,5 до 6 мм и которая включает:
(a) опорный слой, изготовленный из органического полимерного пеноматериала, у которого открытая пористость составляет от 0,50 до 0,995, предпочтительно от 0,80 до 0,97, в частности от 0,83 до 0,96 и более конкретно от 0,87 до 0,95,
5
6
-4
5
5
-4
5
5
-4
(b) поверхностный слой, изготовленный из стеклотекстильного материала, у которого статическое сопротивление воздушному потоку, измеряемое согласно стандарту ISO 9053, составляет от 10 до 10 Н•с•м, предпочтительно от 5•10 до 8,5•10 Н•с•м, в частности от 7•10 до 8•10 Н•с•м,
2
2
2
2
(c) прерывистый адгезионный слой, у которого поверхностная плотность составляет от 17 до 60 г/м, предпочтительно от 20 до 40 г/м, в частности от 21 до 30 г/м и идеально от 22 до 27 г/м на границе раздела между опорным слоем (a) и поверхностным слоем (b).
3
3
3
2. Многослойная структура по п. 1, отличающаяся тем, что опорный слой имеет плотность от 10 до 120 кг/м, предпочтительно от 30 до 100 кг/м и, в частности, от 50 до 90 кг/м.
-4
-4
-4
3. Многослойная структура по п. 1 или 2, отличающаяся тем, что опорный слой (a) имеет статическое сопротивление воздушному потоку, измеряемое согласно стандарту ISO 9053 и составляющее от 10000 до 60000 Н•с•м, предпочтительно от 13000 до 50000 Н•с•м, в частности от 14000 до 40000 Н•с•м.
4. Многослойная структура по п. 1, отличающаяся тем, что адгезионный слой (c) включает термоплавкий клей, у которого температура размягчения составляет, по меньшей мере, на 10°C, предпочтительно, по меньшей мере, на 15°C и идеально, по меньшей мере, 20°C ниже температуры размягчения полимера, образующего опорный слой (a).
5. Многослойная структура по п. 1, отличающаяся тем, что адгезионный слой (c) состоит из сети точек и/или линий, расположенных равномерно по всей границе раздела между слоями (a) и (b).
6. Многослойная структура по п. 1, отличающаяся тем, что поверхностный слой (b) представляет собой стеклоткань или нетканый материал.
2
2
2
7. Многослойная структура по п. 1, отличающаяся тем, что поверхностный слой (b) имеет поверхностную плотность от 80 до 450 г/м, предпочтительно от 100 до 300 г/м и, в частности, от 150 до 250 г/м.
8. Многослойная структура по п. 1, отличающаяся тем, что она дополнительно включает подстилающий слой (d), предпочтительно проницаемый для водяного пара и адгезионно присоединенный к поверхности опорного слоя (a), противоположной поверхности, которая находится в контакте с поверхностным слоем (b).
9. Многослойная структура по п. 1, отличающаяся тем, что она дополнительно включает красочный покровный слой (e), нанесенный на поверхностный слой (b).
10. Многослойная структура по п. 1, отличающаяся тем, что она имеет суммарную толщину от 4,0 до 5,5 мм.
11. Способ улучшения акустического комфорта помещения или строения, включающий прикрепление структуры по любому из предшествующих пунктов предпочтительно посредством адгезионного соединения к одной или нескольким внутренним стенам помещения или строения.
12. Способ изготовления многослойной структуры по любому из пп. 1-10, отличающийся тем, что он включает изготовление структуры наложением слоев органического полимерного пеноматериала, сетки термоплавкого клея и стеклотекстильного материала и последующее нагревание полученной в результате структуры, включающей, по меньшей мере, три слоя, до температуры, по меньшей мере, равной температуре размягчения термоплавкого клея.
13. Способ изготовления многослойной структуры по любому из пп. 1-10, отличающийся тем, что он включает нанесение адгезионной композиции упорядоченным или случайным образом на структуру органического полимерного пеноматериала и/или на стеклотекстильный материал и контакт структуры органического полимерного пеноматериала и стеклотекстильного материала таким образом, что стеклотекстильный материал адгезионно прикрепляется к структуре органического полимерного пеноматериала.